(57)【要約】【課題】マーカーによる書き消しの繰り返しにおいて、消去耐久性に優れた筆記用パネルの提供を目的とする。  また、汚れた筆記面の再生方法の提供を目的とする。【解決手段】パネル基材と、当該パネル基材の表面に形成した塗膜層と、当該塗膜層の上にシリカ質層を形成してあることを特徴とする。【選択図】  なし【特許請求の範囲】
【請求項１】
パネル基材と、当該パネル基材の表面に形成した塗膜層と、当該塗膜層の上にシリカ質層を形成してあることを特徴とする筆記用パネル。
【請求項２】
前記シリカ質層は、有機ポリシラザン化合物由来のコーティング層であることを特徴とする請求項１記載の筆記用パネル。
【請求項３】
筆記用パネルの筆記面を溶剤で清浄するステップと、
有機ポリシラザン化合物を主成分とする溶液を塗布するステップと、を有することを特徴とする筆記用パネルの再生方法。
【発明の詳細な説明】
【技術分野】
【０００１】
本発明はホワイトボードとしての機能を有する筆記用パネルに関し、そのマーカーの消去性の改善あるいは再生に係る。
【背景技術】
【０００２】
従来のチョークで筆記する黒板の替わりに、フェルトペン等のマーカーで筆記し、イレーザー（字消し）で拭き消すことで、繰り返して書き消しができるホワイトボードが広く使用されている。
ホワイトボードには表面をホーロー仕上げしたものと、鋼板等の表面にアクリル塗装等の塗装仕上げとしたものがある。
ホーロー仕上げは表面がガラス質であるため、マーカーの消去性（拭き消し性）に優れ、その耐久性も塗装仕上げよりも優れるが、高温焼付け工程が必要で高価になる。
これに対して塗装仕上げは、ホーロー加工よりも低温で焼付けでき、安価であり、パーテーション等の間仕切り装置に組み込みやすい。
【０００３】
例えば特許文献１には、板面色に対応した色の下地塗装の上にクリア塗装からなるクリア層と、その上に艶消しクリア層からなる手書き用ボードを開示する。
しかし、このような塗膜にあっては、繰り返し書き消しする間にイレーザーで擦られること等により表面に傷等が発生する。
傷が発生すると、その凹みにホワイトボード用マーカーインクが入り込み、イレーザーで消し切ることができない消し残りとなる問題があった。
【０００４】
特許文献２には、無機ポリシラザンが加水分解及び転化してシリカガラス質の薄膜を形成する際に、クラックが生じやすく、成膜が難しいことからエポキシ樹脂と無機ポリシラザンを複合化した、コーティング組成物を開示する。
同公報には、コーティング表面にホワイトボードマーカーを塗布し、所定後のふきとり試験をした結果、良好であった旨の記載がある。
しかし、無機ポリシラザンはエポキシ樹脂と混合する際に分解しやすく複合剤を調整するのが大変である。
【先行技術文献】
【特許文献】
【０００５】
【特許文献１】特開２０１３−２４２４７９号公報
【特許文献２】特開２０１１−２５６３６９号公報
【発明の概要】
【発明が解決しようとする課題】
【０００６】
本発明は、マーカーによる書き消しの繰り返しにおいて、消去耐久性に優れた筆記用パネルの提供を目的とする。
また、汚れた筆記面の再生方法の提供を目的とする。
【課題を解決するための手段】
【０００７】
本発明に係る筆記用パネルは、パネル基材と、当該パネル基材の表面に形成した塗膜層と、当該塗膜層の上にシリカ質層を形成してあることを特徴とする。
ここでパネル基材とは鋼板等、パネルを形成する際にベースとなる基材をいい、塗膜層とは筆記面の色に合せて塗装した塗膜をいう。
シリカ質層とは［−ＳｉＯ−］を骨格とする三次元構造の薄膜をいい、透明である。
本発明においては、有機ポリシラザン化合物由来のシリカ質層が好ましい。
有機ポリシラザン化合物は、下記一般式（１）で表される。
【化１】
2018144293.tif 000002
ここでＲ１，Ｒ２は水素又は、アルキル基、アルコキシ基等の有機残基であり、全てのＲ１，Ｒ２が水素である場合を除く。
なお、全てのＲ１，Ｒ２が水素である場合は無機ポリシラザンとなる。
アルキル基としては、メチル基，エチル基，プロピル基，ブチル基，ビニル基等が例として挙げられる。
また、アルコキシ基としては、メトキシ基，エトキシ基，プロポキシ基等が例として挙げられる。
ｎは、自然数であり溶剤に溶解することができる程度のポリマーである。
一般式（１）で示したＲ１，Ｒ２が同じポリマーのみならず、繰り返し単位のＲ１，Ｒ２が異なるコポリマーでもよい。
【０００８】
有機ポリシラザン化合物は空気中の水分で加水分解し、窒素原子が空気中の酸素で置換されることで非晶質のシリカ質に転化する。
よって、有機ポリシラザン化合物を溶解する溶媒は、加水分解を抑えるために疎水性溶媒が好ましい。
例えば、水素化処理したナフサ，エーテル類，ヘキサン，ベンゼン，トルエン等が例として挙げられる。
【０００９】
有機ポリシラザン化合物の溶液をアクリル塗装等の塗装面に塗布することで、その後の乾燥過程にて硬く透明なシリカ質の薄膜が成膜される。
１回の塗布による成膜の膜厚が１μｍ程度あるいは、それ以下の薄膜であるので重ね塗りしてもよい。
また、上記成膜過程における成膜の均一性、安定性を向上させるために、濃度の薄いポリシラザン化合物溶液をプライマーとして用いてもよい。
【００１０】
有機ポリシラザン化合物の溶液は成膜性に優れるので、既設の筆記用パネルの筆記面が汚れ（傷付き）マーカーの消し残りが発生するようになると、その再生にも有用である。
よって、本発明に係る筆記用パネルの再生方法は、筆記用パネルの筆記面を溶剤で清浄するステップと、有機ポリシラザン化合物を主成分とする溶液を塗布するステップと、を有することを特徴とする。
ここで筆記面を溶剤で清浄する目的は、筆記面の傷等に残ったマーカーインクを溶かし取ること及びコーティング剤の密着性向上にあり、各種揮発性の溶剤を用いることができる。
一般に市販されているホワイトボード用のマーカーはアルコール系のものが多く、使用する溶剤は、例えばエタノール等のアルコール系であってよい。
【００１１】
本発明に係る筆記用パネルは間仕切り装置に組み込むことでマーカーの消去耐久性に優れた間仕切り装置となり、既設の間仕切り装置に対しては、間仕切り装置に設けられた筆記用パネルの筆記面を溶剤で清浄し、有機ポリシラザン化合物を主成分とする溶液を塗布することで再生できる。
【００１２】
ここで、間仕切り装置は建物内部の、例えばオフィス空間などを希望に応じた空間に仕切るのに用いられている。
このような間仕切り装置は、撤去や移設を行ったり、入れ替えが容易であるため、空間の模様替えにも有効である。
この場合に間仕切り装置に用いられる間仕切りパネルは、建築物の内装に合せて各種色合いが採用される。
この間仕切りパネルの一部に筆記用パネルを組み込むことで、改めて別の筆記用装置の設置が不要になり、その分だけオフィス空間などを有効利用できる。
また、筆記用パネルはホワイトボード機能を有すれば、一般的に使用されている白色板のみならず、各種パステルカラー色を採用することもできる。
【発明の効果】
【００１３】
本発明に係る筆記用パネルは、パネル基材の表面に塗膜層を設けることで、白色又は各種パステルカラーからなる筆記面を形成するとともに、その表面にシリカ質の薄膜を形成してあるので、イレーザー等で表面を擦っても傷が付きにくく、消去耐久性に優れる。
また、既設の筆記用パネルがマーカーの消し残りが残るようになった場合に、この消し残りを溶剤にて取り除き、シリカ質層を形成する前駆体の溶液を塗布することで、筆記面の再生が可能であり消去性が向上する。
このような筆記用パネルを組み込んだ間仕切り装置も、消去耐久性に優れる。
【発明を実施するための形態】
【００１４】
本発明に係る筆記用パネルを得るのに、汚れがイレーザーで拭き取れなくなった筆記用パネルを再生し、評価したので以下、説明する。
汚れている筆記面をエタノールを用いて拭き取り洗浄した。
充分に乾燥させた後に、プライマーを塗布及び乾燥させた。
上記プライマーは、ペルヒドロポリシラザン（無機シラザン）を溶剤で約２％に希釈した、薄い溶液である。
溶剤としては、ナフサとエタノール類の混合溶媒が用いられている。
このプライマーは、乾燥過程にて空気中の水分で加水分解し、窒素が酸素に置換した極うすいシリカ質の薄膜が形成される。
約３０分間乾燥させた。
次に有機ポリシラザン化合物を約２０％含有するように、溶剤で希釈したコーティング溶液を、プライマーの上に塗布した。
上記コーティング溶液は、約２０％の有機ポリシラザンを水素処理ナフナに溶解したものである。
１回の塗布では膜厚が薄いので、今回は３０分乾燥後にさらに上記コーティング溶液を塗布し、重ね塗りをした。
約２日間乾燥させた後に、マーカーの消え残り評価試験を実施した。
その結果、それまでのマーカーの消し残りが無くなり、さらに数千回の書き消しが可能になった。